(57)【要約】【課題】フランジ付き容器本体に食品を常温充填し、蓋体で密封してなる包装体をコンビニエンスストア等に設置されたホットウォーマー内で加温販売するときにおきる蓋体の変形または容器本体からの剥離を防止した包装容器及び包装体を提供する。【解決手段】包装容器はバリア性を有する容器本体と蓋体とからなり、蓋体は、少なくともバリア層、酸素吸収層及びシーラント層を備える積層体からなる。この包装容器を用い、容器本体内には食品を常温充填し、容器本体の口部を蓋体で密封して包装体を形成する。この包装体はホットウォーマーによる加温販売に供される。【選択図】    図１
2004244034.tif 000002
【特許請求の範囲】
【請求項１】
バリア性を有する容器本体と蓋体とからなり、蓋体は、少なくともバリア層、酸素吸収層及びシーラント層を備える積層体からなることを特徴とする包装容器。
【請求項２】
蓋体はバリア層の外側にプラスチックまたは紙からなる保護層を含むことを特徴とする請求項１に記載の包装容器。
【請求項３】
蓋体のシーラント層はエチレン−プロピレン共重合体系オレフィン樹脂からなることを特徴とする請求項１または２に記載の包装容器。
【請求項４】
バリア性を有する容器本体が、バリア層を有するインモールドラベル成形用ラベルを用いて形成したインモールドラベル二軸延伸ブロー成形容器又はインモールドラベル射出成形容器であることを特徴とする請求項１乃至３の何れか一項に記載の包装容器。
【請求項５】
バリア性を有する容器本体が、バリア性樹脂層を含む多層射出成形容器であることを特徴とする請求項１乃至３の何れか一項に記載の包装容器。
【請求項６】
バリア性を有する容器本体が、バリア性樹脂層を含む多層シートを成形してなる成形容器であることを特徴とする請求項１乃至３の何れか一項に記載の包装容器。
【請求項７】
容器本体はフランジ付容器本体であることを特徴とする請求項１乃至６の何れか一項に記載の包装容器。
【請求項８】
容器本体は丸型環状縁部付容器本体であることを特徴とする請求項１乃至６の何れか一項に記載の包装容器。
【請求項９】
容器本体はフランジのない容器本体であることを特徴とする請求項１乃至６の何れか一項に記載の包装容器。
【請求項１０】
蓋体の容器本体のフランジ面へのシール温度は２３０℃、好ましくは１８０℃以下であることを特徴とする請求項７に記載の食品の包装容器。
【請求項１１】
蓋体の容器本体の丸型環状縁部へのシール温度は２３０℃、好ましくは１８０℃以下であることを特徴とする請求項８に記載の食品の包装容器。
【請求項１２】
蓋体の容器本体の側壁上端部へのシール温度は２３０℃、好ましくは１８０℃以下であることを特徴とする請求項９に記載の食品の包装容器。
【請求項１３】
請求項１乃至１２の何れか一項に記載の包装容器が用いられ、容器本体内には食品が包装内容物として充填され、該包装内容物上にヘッドスペースが存在し、容器本体の口部は蓋体により密封されていることを特徴とする包装体。
【請求項１４】
包装内容物は容器本体内に常温充填され、チルドまたは常温で流通販売され、４５〜７０℃に温めて食される食品であることを特徴とする請求項７に記載の包装体。
【発明の詳細な説明】
【０００１】
【発明の属する技術分野】
本発明は、チルドまたは常温で流通販売され、約４５℃乃至７０℃に温めて食される、例えばスープ、ミルク、ミルクコーヒー、ミルクティー、果汁等の食品用の包装容器及び包装体に関する。
【０００２】
【従来の技術】
カップ型容器またはプラスチック成形容器等の包装容器で包装され、チルドまたは常温で流通販売され、コンビニエンスストアに設置されたホットウォーマー内で約４５℃乃至７０℃の飲み頃温度に加温販売されている、例えばスープ、ミルク、ミルクコーヒー、ミルクティー、果汁飲料等の食品がある。
【０００３】
ところで、カップ型容器に食品を充填し、蓋体で密封してなる包装体にはヘッドスペース部に酸素が存在するので、ホットウォーマーによる加温中に、内圧が上昇し、そのため蓋体が大きく膨らみ、場合によっては蓋体が容器本体から剥離することがある。また、この蓋体の剥離の衝撃で液体の包装内容物が容器から零れることがある。また、加温販売中に蓋体の変形又は剥離が起きた場合、それによって商品価値が損なわれることとなる。
【０００４】
特許文献１の請求項１には「容器の少なくとも一部が、内面側から外側面に向けて、ヒートシール性熱可塑性樹脂内層、酸素吸収剤配合熱可塑性樹脂層、厚み１０μｍ以上の熱可塑性樹脂クッション層、酸素バリヤー層及び耐熱性樹脂外層の積層体容器材料からなることを特徴とする保存性に優れた密封容器。」が記載され、また、請求項３には「前記容器がフランジ付無継目容器本体と蓋体とからなり、該容器本体のフランジ上面と蓋体内面とがヒートシールにより接合された容器であって、少なくとも該蓋体が前記積層体容器材料から形成されている請求項１記載の容器。」が記載されている。しかし特許文献１の発明の詳細な説明において、段落００２５に、発明の好適態様として、「本発明の容器の容器の形状的態様としては、例えば図２に示すように本発明の積層体容器材料を絞り成形したフランジ付容器本体と、該本発明の積層体或いは金属箔の両面に熱可塑性樹脂フィルムをラミネートした可撓性基体よりなるヒートシシール蓋を有する蓋付カップ・・・・を挙げることができる。」と記載されているのみであり、蓋体が請求項１に記載の積層体容器材料からなり、フランジ付容器本体は熱可塑性樹脂フィルムあるいはそれらの積層体からなる態様については言及されていない。
【０００５】
しかし、この特許文献１の段落００１９に「本発明では、この両層（酸素吸収剤配合樹脂層と酸素バリヤー層）の間に柔軟で、形状追随性に富み、且つ両層の樹脂とも親和性を有するクッション樹脂層を設けたことにより、酸素バリアー層との接着面を平滑にし、凹凸面形状の転写を回避すると共に、衝撃等のショックエネルギーをクッション効果により吸収緩和し、且つ、層間密着強度を顕著に向上させたものである。」と記載されていることから明白なように、本出願の明細書の段落０００３において述べたようなフランジ付きカップ型容器にチルド食品を充填し、蓋体で密封してなるチルド食品包装体に関しておこるホットウォーマーによる加温中の蓋体の変形または容器本体からの剥離の防止に言及したものではない。
【０００６】
【特許文献１】
特開平９−４００２４号公報（請求項１及び請求項３、段落「００２５」及び図２）
【０００７】
【発明が解決しようとする課題】
本発明の目的は、フランジ付き容器本体に食品を常温充填し、蓋体で密封してなる包装体をコンビニエンスストア等に設置されたホットウォーマー内で加温販売するときにおきる蓋体の変形または容器本体からの剥離を防止した包装容器及び包装体を提供することである。
【０００８】
【課題を解決するための手段】
請求項１に記載の発明は、上記の包装容器に関する課題を解決するもので、バリア性を有する容器本体と蓋体とからなり、蓋体は、少なくともバリア層、酸素吸収層及びシーラント層を備える積層体からなることを特徴とする包装容器を要旨とする。
【０００９】
本発明において、容器本体として、フランジ付容器本体、丸型環状縁部付容器本体、又はフランジのない容器本体の何れも適用し得る。しかし蓋材との接着性の点からフランジ付容器本体が望ましいことはいうまでもないことである。
【００１０】
本発明の包装容器は、蓋体が酸素吸収層を備えるので、ヘッドスペース中の酸素は酸素吸収層に吸収され、且つ包装内容物中の溶存酸素はヘッドスペースを介して酸素吸収層に吸収される。ヘッドスペース中の酸素は酸素吸収層に吸収された分だけヘッドスペースは減圧され、蓋体は凹型に変形し、ヘッドスペースは小さくなる。
【００１１】
一方、蓋体が酸素吸収層を持たないとき、ホットウォーマーによる加温中に、ヘッドスペース中の空気が膨張すると共に内容物からは水蒸気、溶存酸素が出ることにより内圧が上昇し、そのため蓋体が大きく膨らみ、場合により蓋体は膨らみ容器本体から剥離することがある。これに対し、本発明の包装容器においては、ヘッドスペース中の酸素が酸素吸収層に吸収された分だけヘッドスペースは減圧され、ヘッドスペースは小さくなる。ホットウォーマーによる加温中に、ヘッドスペース中の窒素が膨張すると共に包装内容物からは残存する溶存酸素が出ることにより内圧が上昇しヘッドスペースは大きくなるが、ヘッドスペース中の酸素が酸素吸収層に吸収された分だけヘッドスペースは減圧され、ヘッドスペースは小さくなるので、蓋体はフラットな状態に復元するか若しくは蓋体中央部が蓋体周縁部に対して１．５ｍｍ程度膨らむ程度に少し変形した状態にとどまる。
【００１２】
本発明に係る包装容器において、蓋体はバリア層の外側にプラスチックまたは紙からなる保護層を備えても良い。また保護層に印刷を施しても良い。
【００１３】
本発明の包装容器において、蓋体のシーラント層としてエチレン−プロピレン共重合体系ポリオレフィン樹脂６０μｍが望ましい。このシーラント層は、蓋体を容器本体のフランジから剥離するとき、シーラント層の凝集破壊を起こすことなく羽毛状の糸引きを伴って容器本体のフランジ面から剥がれ、酸素吸収層中に含まれる脱酸素剤の鉄粉がフランジ面に露出することはない。
【００１４】
また、蓋体を容器本体のフランジ、丸型環状縁部又は容器本体の側壁上端部にシールするときのシール温度は２３０℃、望ましくは１８０℃以内とするのが望ましい。１８０℃を越えると開封時に酸素吸収層近傍でシーラント層の凝集破壊が起こり、フランジ面に鉄粉が見られるようになるからである。
【００１５】
本発明において、バリア性を有するフランジ付容器本体は、（ａ）バリア層を有するインモールドラベル成形用ラベルを用いて形成したインモールドラベル二軸延伸ブロー成形容器又はインモールドラベル射出成形容器、（ｂ）バリア性樹脂層を含む多層射出成形容器、または（ｃ）バリア性樹脂層を含む多層シートを成形してなる成形容器で構成することができる。
【００１６】
請求項１３に記載の発明は、上記の包装体に関する課題を解決するもので、請求項１乃至１２の何れか一項に記載の包装容器が用いられ、容器本体内には食品が包装内容物として充填され、該包装内容物上にヘッドスペースが存在し、容器本体の口部は蓋体により密封されていることを特徴とする包装体を要旨とする。
【００１７】
本発明の包装体においては、ヘッドスペース中の酸素は蓋体の酸素吸収層に吸収され、且つ包装内容物中の溶存酸素はヘッドスペースを介して酸素吸収層に吸収される。それ故、ホットウォーマーによる加熱中に、ヘッドスペース中の窒素が膨張すると共に包装内容物からは残存する溶存酸素が出ることにより内圧が上昇してヘッドスペースは大きくなるが、ヘッドスペース中の酸素が酸素吸収層に吸収された分だけヘッドスペース内は減圧され、ヘッドスペースは小さくなるので、蓋体はフラットな状態に復元するか若しくは蓋体中央部が蓋体周縁部に対して１．５ｍｍ程度膨らむ程度に少し変形した状態にとどまる。それ故、加温販売中に蓋体の変形または容器本体からの剥離により商品価値が損なわれるような事故は防止される。
【００１８】
【発明の実施の形態】
次に図面を用いて本発明の包装体につき具体的に説明する。
【００１９】
図１（Ａ）乃至（Ｄ）は、本発明の包装体の構成及び機能を説明する略図である。図１（Ａ）に示すように、本発明の包装体は、蓋体１とフランジ付容器本体２とからなり、フランジ付容器本体２にはチルドまたは常温で流通販売され、４５〜７０℃に温めて食される例えばスープ、ミルク、ミルクコーヒー、ミルクティー、果汁飲料等のチルド食品が包装内容物３として充填され、包装内容物３上にヘッドスペース４が存在し、蓋体１によりフランジ付容器本体２の口部が密封されている。蓋体１は、酸素吸収層及びシーラント層を備える積層体からなり、フランジ付容器本体２はバリア性を有するフランジ付容器本体からなる。
【００２０】
本発明の包装体は包装内容物３を充填し、蓋体１でフランジ付容器本体２の口部を密封した後は、図１（Ｂ）に示すように、蓋体１の酸素吸収層がヘッドスペース４内の酸素及び包装内容物３に含まれる溶存酸素が吸収され、それに伴ってヘッドスペース４内が減圧し、蓋体１は内方へへこんだ形状に変形し、変形蓋体１ａを形成する。
【００２１】
本発明の包装体をホットウォーマーに入れて包装内容物３を５５〜６０℃に温めるとヘッドスペース４内の内圧が上昇し、蓋体は図１（Ｃ）に示すようにフラットな状態１ｂに復元するか、または約１．５程中央部が周辺部に比較して膨らんだ状態１ｃになる。これに対し、蓋体が酸素吸収層を持たないときは、蓋体の膨らみが大きく場合により蓋体が剥離することがある。この蓋体の剥離の衝撃で液体包装内容物が零れることがある。また、ホットウォーマーで加温販売中におきる蓋体の変形又は剥離は商品価値を損なうものであり、販売店むにとっては大変都合の悪いことである。
【００２２】
図２は蓋体の構成を示す。蓋体１は保護層５／バリア層６が接着剤層７を介して酸素吸収層８／ポリオレフィン層９に積層されてなるものである。
【００２３】
保護層５は、バリア層６を保護するものであり、ポリエチレンテレフタレート、ナイロン、低密度ポリエチレン、中密度ポリエチレン、高密度ポリエチレン、ポリプロピレン等のオレフィン系樹脂、ナイロン−６、ナイロン６，６等のポリアミド類からなるものである。保護層５には印刷を施してもよい。尚この保護層は場合により省略してもよい。
【００２４】
次にバリア層６は、アルミニウム、鋼、錫等の金属の箔又はポリエチレンテレフタレートにアルミニウム、ＳｉＯＸ等を蒸着した蒸着フィルムからなるものである。
【００２５】
次に酸素吸収層８は樹脂に酸素吸収剤を配合してなるものである。酸素吸収剤としては、従来から使用されている酸素吸収剤を全て適用することができるが、一般には還元性でしかも実質上水に不溶なものが好ましい。その適当な例として、還元性を有する金属粉、例えば還元性鉄、還元性亜鉛、還元性錫粉：金属低位酸化物、例えば、酸化第一鉄、四三酸化鉄：還元性金属化合物、例えば、炭化鉄、硅素鉄、鉄カルボニル、水酸化第一鉄等の一種又は二種以上を組み合わせたものを主成分としたものが挙げられる。これらの酸素吸収剤は、必要に応じてアルカリ金属、アルカリ土類金属の水酸化物、炭酸塩、亜硫酸塩、チオ硫酸塩、第三燐酸塩、活性アルミナ、活性白土のような助剤と組み合わせて使用することができる。これらの酸素吸収剤は、一般に、平均粒径が５０μｍ以下、特に３０μｍ以下の粒径を有することが好ましい。また、酸素吸収剤は、下記の樹脂１００重量部当たり１乃至１００重量部、特に１０乃至５０重量部の割合で配合することが好ましい。
【００２６】
酸素吸収剤を配合する樹脂としては、フィルム形成することができる、従来公知の樹脂を用いることができるが、なかんずく酸素吸収層が有効に水分を吸収できるように、それ自体吸水性を有する樹脂、例えばエチレン含有量が２０乃至６０％、特に２５乃至５０モル％であるエチレンビニルアルコール共重合体を、鹸化度が９６モル％、特に９９モル％以上となるように鹸化して得られる共重合体鹸化物であるエチレンビニルアルコール共重合体を適用することができる。このエチレンビニルアルコール共重合体鹸化物は、フィルムを形成し得るに足る分子量を有するものであり、一般にフェノール：水の重量比が８５：１５の混合溶媒中で３０℃の温度下で測定して０．０１ｄｌ／ｇ以上、特に０．０５ｄｌ／ｇ以上の粘度を有することが望ましい。
【００２７】
また、それ自体吸収性のない樹脂、例えば低密度ポリエチレン、中密度ポリエチレン、高密度ポリエチレン、アイソタクティックポリプロピレン、エチレン−プロピレン共重合体、ポリブテン−１、エチレン−ブテン−１共重合体、プロピレン−ブテン−１共重合体、エチレン−プロピレン−ブテン１共重合体、エチレン酢酸ビニル共重合体、イオン架橋オレフィン共重合体（アイオノマー）、或いはこれらのブレンド物等のオレフィン系樹脂に、ポリアクリル酸、ポリメタクリル酸、ポリアクリルアミド、ポリビニルピロリドン、ポリビニルメチルエーテル、ポリビニルアルコール、ビニルアルコール−アクリル酸共重合体、ポリエチレンオキサイド変性物、アクリル酸ソーダ重合体、アクリル酸、アクリル酸塩、グラフト化澱粉、澱粉のアクリルニトリルグラフト化加水分解物、アクリル酸グラフト化セルロース、アクリル酸塩グラフト化セルロース等の澱粉乃至セルロース系のグラフト誘導体等の高吸水性樹脂を吸水剤として配合することができる。また、これらの樹脂以外にも硫酸ナトリウム、硫酸マグネシウム、燐酸二ナトリウム、二燐酸ナトリウム等の無機塩類、変性カゼイン、変性澱粉等の有機化合物、シリカゲル、アルミナゲル、珪藻土、各種ゼオライト等の吸水性無機化合物を配合することができる。
【００２８】
シーラント層９としては、従来公知のヒートシール性樹脂で容器本体のフランジにヒートシールすることができ、且つ酸素吸収層に強固に接着し酸素吸収層／シーラント層の層間で相間剥離や凝集破壊を起こすことなくフランジから剥離可能なものを用いることができ、例えば、低密度ポリエチレン、中密度ポリエチレン、高密度ポリエチレン、アイソタクティックポリプロピレン、エチレン−プロピレン共重合体、ポリブテン−１、エチレン−ブテン−１共重合体、エチレン−プロピレン−１共重合体等のオレフィン系樹脂を用いることができる。特にシーラント層９としてはエチレン−プロピレン共重合体系オレフィン樹脂（ＥＰ−Ｗ６０）が好適である。
【００２９】
また、酸素吸収層が酸素吸収剤によって着色されているため、これを隠蔽するように、チタンホワイト等の従来公知の白色顔料を配合して着色するのが好ましい。
【００３０】
図３は、保護層としてプラスチックフィルムに代えて紙層５ａを接着層７ａを介してバリア層６に積層した蓋体を示す。その他の構成（バリア層６、酸素吸収層８、ポリオレフィン層９）は図３に示す蓋体の構成と同様である。
【００３１】
次に容器本体２について説明する。バリア性を有する容器本体２は、（ａ）バリア層を有するインモールドラベル成形用ラベルを用いて形成したインモールドラベル二軸延伸ブロー成形容器又はインモールドラベル射出成形容器、（ｂ）バリア性樹脂層を含む多層射出成形容器又は（ｃ）バリア性樹脂層を含む多層シートを成形してなる成形容器、で構成することができる。
【００３２】
図４はバリア層を有するインモールドラベル成形用ラベルを用いて形成したフランジ付インモールドラベル二軸延伸ブロー成形容器を示す。この容器はブロー金型内にインモールドラベル成形用ラベルを取付け、ブロー金型内に挿入されたプリフォームを二軸延伸ブロー成形して所定の形状の二軸延伸ブロー成形品となるように成形する際に、二軸延伸ブロー成形品の表面にインモールドラベル成形用ラベルの貼り付け動作を同時に行う、所謂インモールドラベル成形をしてなるもので二軸延伸ブロー成形品１０はその外側にインモールドラベル成形用ラベル１１を有する。尚２ａはフランジを示しこの部分はヒートシールが可能なように未延伸の状態に残されている。
【００３３】
二軸延伸ブロー成形品１０は、ポリエチレンテレフタレート、ポリプロピレン、ポリカーボネート等からなるもので、特にポリエチレンテレフタレートは、水蒸気、酸素、香臭気、紫外線等の透過防止性に優れるのでポリエチレンテレフタレートからなる成形品が好適である。
【００３４】
図５（Ａ）乃至（Ｅ）は、インモールドラベル成形用ラベル１１の構成を示す断面図であり、図５（Ａ）は、インモールドラベル成形用ラベルの基本的な構成を示す略断面図である。インモールドラベル成形用ラベル１１は基材１２と接着層１３からなり、接着層１３は１３０℃以下で軟化して溶融し延伸部成形品の表面に接着する熱接着性材料からなるものである。
【００３５】
ここにおいて、熱接着性材料として、（ａ）低密度ポリエチレン、中密度ボリエチレン、高密度ポリエチレン、線状低密度ポリエチレン、メタロセン触媒を使用して重合したエチレン−α・オレフィン共重合体、ポリプロピレン、エチレン−酢酸ビニル共重合体、アイオノマー樹脂、エチレン−アクリル酸エチル共重合体、エチレン−メチルメタクリル酸共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸その他の不飽和カルボン酸で変性した酸変性ポリオレフィン系樹脂、ポリ（メタ）アクリル系樹脂、熱可塑性ポリエステル系樹脂、熱可塑性ポリアミド系樹脂の１種乃至複数種からなるもの、（ｂ）ヒートシール層を有する、ポリエチレン、ポリプロピレン、ポリエチレンテレフタレート等の未延伸または延伸プラスチックフィルム、（ｃ）エチレン−酢酸ビニル共重合体を含むホットメルト接着剤層、或いは（ｄ）エチレン−酢酸ビニル共重合体を含むヒートシール剤層などを適用することができる。
【００３６】
基材１２は、バリア層、紫外線防止層、印刷基材層などを含むもので、これに関しては以下に説明する。
【００３７】
図５（Ｂ）は、基材１２がバリア層１４及び印刷基材層１５からラベル１１を示す。この場合、印刷基材層１５には印刷模様層１６が設けられている。バリア層１４及び印刷基材層１５の各層は、それぞれ独立して製膜し、接着剤を介してドライラミネートするか、または、その一部または全部の層を共押出することにより形成することができる。尚、印刷基材層１５は、用途・目的に応じて省略することができる。
【００３８】
バリア層１４は、（ａ）アルミニウム箔、（ｂ）金属または金属酸化物の蒸着層を被着した、ポリエチレン、ポリプロピレン、ポリエチレンテレフタレート等の未延伸または延伸プラスチックフィルム、例えば、酸化珪素蒸着延伸ポリエチレンテレフタレートフィルム、酸化アルミニウム蒸着延伸ポリエチレンテレフタレート、アルミニウム蒸着延伸ポリエチレンテレフタレートフィルム、（ｃ）その他、ポリアクリロ二トリル系樹脂、エチレン酢酸ビニル共重合体鹸化物、ポリ塩化ビニリデンフィルム、ポリ塩化ビニリデンコート二軸延伸プラスチックフィルム、ＭＸＤ６系ナイロン（メタキシリレンジアミンとアジピン酸との重縮合反応で生成するアミド構造単位を９０モル％以上含有するポリアミド若しくはポリアミド共重合体）等からなるものである。前記したバリア性材料の中から、選択して所望の性能を備えるバリア層を形成することができる。
【００３９】
また印刷基材層１５として用いるフィルムは一般に使用され可能なものであれば特に限定されず、例えば、ポリエチレンテレフタレート、ポリプロピレンフィルム、ナイロンフィルムなどの未延伸または延伸フィルム等を適用することができる。
【００４０】
バリア層１４を含むインモールドラベル成形用ラベルを用いることにより、ポリエステル樹脂容器の酸素や炭酸ガスなどのガスに対するバリア性の不足を補い、酸素の影響を受けやすい内容物、例えば果汁、清酒、ワインなどの包装に適したポリエステル樹脂容器を提供することができる。
【００４１】
その場合において、酸化珪素蒸着プラスチックフィルム、酸化アルミニウム蒸着プラスチックフィルム、ポリアクリロ二トリル系樹脂、エチレン酢酸ビニル共重合体鹸化物、ポリ塩化ビニリデンフィルム、ポリ塩化ビニリデンコート二軸延伸プラスチックフィルム等からなるバリア層を含むインモールドラベル成形用ラベルを用いることにより容器の透明性を損なうことなくバリア性を持ったポリエステル樹脂容器を提供することができる。
【００４２】
インモールドラベル成形用ラベルにおいて、基材１２として二軸延伸ブロー成形すべき樹脂と同質のプラスチックフィルムからなるものを用いることができる。例えば、成形品本体がポリエチレンテレフタレートからなる場合、バリア層として酸化珪素蒸着ポリエチレンテレフタレートフィルムを用い、バリア層に積層する印刷基材層もポリエチレンテレフタレートで構成することができる。
【００４３】
基材１２が二軸延伸ブロー成形すべき樹脂と同質のプラスチックフィルムからなるインモールドラベル成形用ラベルを用いることにより、二軸延伸ブロー成形品の材質とラベルの材質の違いによる収縮差に起因するラベルのはがれ等を防止することができる。
【００４４】
図５（Ｃ）は基材１２が紫外線防止層１７及び印刷基材層１５からなるインモールドラベル１１を示す。
【００４５】
紫外線吸収層１７は、例えばポリエチレン、ポリプロピレン、ポリエチレンテレフタレート、ナイロンフィルムなどの未延伸または延伸プラスチックフィルムにポリサリチル酸エステル、ベンゾフェノン、ベンゾトリアゾール、アクリロ二トリル系の紫外線吸収剤を含む印刷層を設けたものを用いることができる。
【００４６】
紫外線吸収層１７を含むインモールドラベル成形用ラベルを用いることにより、ビタミンＣ含有食品（オレンジジュース）等の紫外線による劣化を起こす内容物の包装容器を形成することができる。
【００４７】
図５（Ｄ）は、基材１２がバリア層１４、紫外線防止層１７及び印刷基材層１５からなるインモールドラベル成形用ラベル１１を示す。
【００４８】
このインモールドラベル成形用ラベル１１はバリア性と紫外線防止機能を備えたインモールドラベル成形用ラベルを提供するものである。
【００４９】
図５（Ｅ）は、基材１２がバリア層１４、印刷基材層１５からなり、更に表面保護層８を備えるインモールドラベル成形用ラベルを示す。表面保護層８としてポリエチレン、ポリプロピレン、ポリエチレンテレフタレートなどのフィルムを用いることができる。
【００５０】
また、本発明のラベルは、ラベルの接着層にシリコーン、マイクロクリスタリンワックス、炭酸カルシウム等の無機充填剤を添加して弱接着性層とすることにより二軸延伸ブロー成形品本体から剥離可能にした易剥離性ラベルに構成することができる。この実施の形態のラベルは容器本体にから剥離可能であるので、特にポリエステル樹脂容器の場合、容器の廃棄時にインモールドラベル成形用ラベルを容器本体から剥離した後容器本体をリサイクルすることができる。
【００５１】
次にインモールドラベル成形用ラベルの例をあげる。
【００５２】
１）  延伸ポリプロピレンフィルム（印刷基材層）（３０μｍ）／ポリエチレンテレフタレート（１２μｍ）／酸化珪素蒸着延伸ポリエチレンテレフタレートフィルム（バリア層）（１２μｍ）／エチレン−酢酸ビニル共重合体を含むヒートシール層を有する延伸ポリプロピレンフィルム（接着層）（３０μｍ）、
２）  ポリエチレンテレフタレートフィルム（１２μｍ）／酸化珪素蒸着ポリエチレンテレフタレートフィルム（１２μｍ）／エチレン−酢酸ビニル共重合体を含むヒートシール剤層（接着層）（５０μｍ）
３）  延伸ポリプロピレンフィルム（印刷基材層）（２５μｍ）／アルミニウム箔（バリア層）（１５μｍ）／エチレン−酢酸ビニル共重合体を含むを含むヒートシール層を有する延伸ポリプロピレンフィルム（２５μｍ）
４）  延伸ポリプロピレンフィルム（印刷基材層）（２５μｍ）／酸化珪素蒸着ポリエチレンテレフタレートフィルム（１２μ）（バリア層）／エチレン−酢酸ビニル共重合体を含むヒートシール層を有する延伸ポリエチレンテレフタレートフィルム（接着層）（２５μｍ）
５）  延伸ポリプロピレンフィルム（２５μｍ）／ポリエチレンテレフタレートフィルム（印刷基材層）（１２μｍ）／酸化珪素蒸着ポリエチレンテレフタレートフィルム（バリア層）（１２μｍ）／エチレン−酢酸ビニル共重合体を含むヒートシール層を有する延伸ポリプロピレンフィルム（接着層）（２５μｍ）
６）  延伸ポリプロピレンフィルム（印刷基材層）（２５μｍ）／酸化珪素蒸着延伸ポリエチレンテレフタレートフィルム（バリア層）（１２μｍ）／エチレンメタクリル酸共重合体（接着層）（２５μｍ）、
７）  延伸ポリプロピレンフィルム（印刷基材層）（２５μｍ）／酸化珪素蒸着延伸ポリエチレンテレフタレートフィルム（バリア層）（１２μｍ）／エチレンアクリル酸共重合体（接着層）（２５μｍ）、
８）  延伸ポリプロピレンフィルム（印刷基材層）（２５μｍ）／酸化珪素蒸着延伸ポリエチレンテレフタレートフィルム（バリア層）（１２μｍ）／エチレン酢酸ビニル共重合体を含むホットメルト剤層（接着層）（５０μｍ）
９）  延伸ポリプロピレンフィルム（６０μｍ）／エチレン酢酸ビニル共重合体を含むホットメルト剤層（接着剤層）（２５μｍ）
１０）  延伸ポリプロピレンフィルム（６０μｍ）／エチレン酢酸ビニル共重合体を含むホットメルト剤層（接着剤層）（２５μｍ）。
【００５３】
図６はバリア層を有するインモールドラベル成形用ラベルを用いて形成したインモールドラベル成形射出成形容器を示す。この容器は射出成形金型内にインモールドラベル成形用ラベルを取付け、射出成形金型内に成形材料を射出し成形する際に、射出成形品の表面にラベルの貼り付け動作を同時に行う、所謂インモールドラベル成形をしてなるもので射出成形品２０はその外側にインモールドラベル成形用ラベル２１ａ、２１ｂを有する。
【００５４】
射出成形品２０は、ポリエチレン、ポリプロピレン、ポリスチレン等からなるものを適用し得る。
【００５５】
インモールドラベル成形用ラベル２１ａ、２１ｂの材料は、一般に、印刷基材層、バリア層、射出樹脂との接着層からなる。これらの各層は、それぞれ独立して製膜し接着剤を介してドライラミネートするか、または、その一部もしくは全層を共押出することで形成することができる。また、用途・目的に応じて印刷基材層を省略することができる。
【００５６】
印刷基材としてのフィルムは、一般に印刷可能なものであれば特に限定されず、ポリエチレンテレフタレート、ポリプロピレン、ナイロン等からなるフィルムを適用することができる。
【００５７】
バリアー層としては、（ａ）アルミニウム箔、（ｂ）金属または金属酸化物の蒸着層を被着した、ポリエチレン、ポリプロピレン、ポリエチレンテレフタレート等の未延伸または延伸プラスチックフィルム、例えば、酸化珪素蒸着延伸ポリエチレンテレフタレートフィルム、酸化アルミニウム蒸着延伸ポリエチレンテレフタレート、アルミニウム蒸着延伸ポリエチレンテレフタレートフィルム、（ｃ）その他、ポリアクリロ二トリル系樹脂、エチレン酢酸ビニル共重合体鹸化物、ポリ塩化ビニリデンフィルム、ポリ塩化ビニリデンコート二軸延伸プラスチックフィルム、ＭＸＤ６系ナイロン等からなるものが挙げられる。前記したバリア性材料の中から、選択して所望の性能を備えるバリア層を形成することができる。
【００５８】
接着層としては、射出樹脂と接着するものであれば特に限定されないが、通常、射出樹脂と同材質のプラスチックや、エチレン−酢酸ビニル共重合体を含有するポリエチレン等の接着性を有する樹脂を共押出加工、或いはコーティング加工したプラスチックフィルム等が好適である。
【００５９】
上記の各層は、常法に従い、ドライラミネーション法、押出コーティング法そのコーティング法に従って形成される。
【００６０】
次にインモールドラベル成形用ラベルの例を挙げる。
１）  延伸ポリプロピレンフィルム（印刷基材）（２５μｍ）／アルミニウム箔（バリア層）（１５μｍ）／ヒートシール性を有する延伸ポリプロピレンフィルム（接着層）（２５μｍ）、
２）  延伸ポリプロピレンフィルム（印刷基材）（２５μｍ）／酸化硅素蒸着ポリエチレンテレフタレートフィルム（バリア層）（１２μｍ）／ヒートシール層を有する延伸ポリプロピレンフィルム（接着層）（２５μｍ）、
３）  未延伸ポリポリプロピレンフィルム（３０μｍ）／ポリエチレンテレフタレートフィルム（印刷基材）（１２μｍ）／未延伸ポリプロピレンフィルム（接着層）（３０μｍ）、
４）  延伸ポリプロピレンフィルム（２５μｍ）／ポリエチレンテレフタレートフィルム）（１２μｍ）／酸化硅素蒸着ポリエチレンテレフタレートフィルム（バリア層）（１２μｍ）／ヒートシール層を有する延伸ポリプロピレンフィルム（接着層）（２５μｍ）、
５）  未延伸ポリプロピレンフィルム（３０μｍ）／ポリエチレンテレフタレートフィルム（印刷基材）（１２μｍ）／アルミニウム箔（バリア層）（９μｍ）／ポリエチレンテレフタレートフィルム（１２μｍ）／未延伸ポリプロピレンフィルム（接着層）（３０μｍ）。
【００６１】
図７は、フランジ付容器本体として用いることができるバリア性樹脂層を含む多層シートを例えばプラグアシストフォーミングにより成形してなる成形容器を示す。図において３２ａは容器内側層、３３はバリア層、３２ｂは容器外側層を示す。容器内側層３２ａ及び容器内側層３２ｂとしてポリエチレン、ポリプロピレン等の熱可塑性樹脂を適用し得る。またバリア層３３としてエチレン酢酸ビニル共重合体鹸化物、ポリ塩化ビニリデンフィルム、ポリ塩化ビニリデンコート二軸延伸プラスチックフィルム等を適用し得る。
【００６２】
図８は、フランジ付容器本体として用いることができるポリエチレンテレフタレート４１からなる二軸延伸ポリエチレンテレフタレート容器を示す。尚、この容器においてはフランジ部は未延伸の状態に残されている。
【００６３】
図９は、フランジ付容器本体として用いることができる多層射出成形容器を示す。図において４２ａは容器内側層、４３はバリア層、４２ｂは容器外側層を示す。容器内側層４２ａ及び容器内側層４２ｂとしてポリエチレン、ポリプロピレン等の熱可塑性樹脂を適用し得る。またバリア層４３としてエチレン酢酸ビニル共重合体鹸化物、ポリ塩化ビニリデンフィルム等を適用し得る。
【００６４】
本発明においては、容器本体は、図４、図６乃至図９に示すようなフランジ付容器本体に限定されることなく、図１０に示すような丸型環状縁部４２ａを有する容器本体４２又は図１１に示すようなフランジのない容器本体４３も適用可能である。図１０に示す容器本体４２の場合、蓋材１は丸型環状縁部４２ａに接着される。又、図１１の容器本体４３の場合、蓋材１は容器本体の側壁上端部４３ａに接着される。
【００６５】
上記のようにフランジのない容器本体も適用可能であるが、フランジ付容器本体のほうが蓋材との接着性の点で望ましいことはいうまでもないことである。
【００６６】
［実施例］
インモールドラベル成形用ラベルとして、延伸ポリプロピレンフィルム（印刷基材層）（３０μｍ）／ポリエチレンテレフタレート（１２μｍ）／酸化珪素蒸着延伸ポリエチレンテレフタレートフィルム（バリア層）（１２μｍ）／エチレン−酢酸ビニル共重合体を含むヒートシール層を有する延伸ポリプロピレンフィルム（接着層）（３０μｍ）の層構成のインモールドラベル成形用ラベルを用い、ポリエチレンテレフタレートからなるプリフォームをインモールドラベル成形してフランジ付きカップ容器を形成した。またポリエチレンテレフタレート１２μｍ／アルミニウム箔７μｍを接着剤（ＲＵ４０／Ｈ−４）を用いて酸素吸収層３０μ）／エチレン−プロピレン共重合体系オレフィン（ＥＰ−Ｗ）６０μｍと貼り合わせてポリエチレンテレフタレート１２μｍ／アルミニウム箔７μ／接着層／酸素吸収層３０μ／エチレン−プロピレン共重合体系オレフィン（ＥＰ−Ｗ）６０μｍの層構成の蓋体を得た。
【００６７】
フランジ付容器本体内に９０℃で５秒加熱して殺菌した果汁を１０℃以下の温度でチルド充填し、前記蓋体をフランジ付容器本体の口部に被せ、蓋体のシーラントをフランジに１８０℃のシール温度で熱接着した。蓋体でフランジ付容器本体を密封した包装体を１ヶ月間１０℃以下の温度下で保存した。保存中にヘッドスペース内の酸素が蓋体の酸素吸収層に吸収されるにつれて蓋体はその中央部がヘッドスペースのほうへ引き込まれるように凹み変形した。
【００６８】
この包装体をホットウォーマーに入れて約５５〜６０℃に温めた。そのとき、蓋体は蓋体の中央部が蓋体の周辺部に対して１．５ｍｍ程突き出す程度に幾分膨らんだが蓋体はフランジから剥離することは無かった。ホットウォーマーで温めた後、蓋体をフランジから剥離した。蓋体のシーラント層は、フランジ面にシーラント残存させて酸素吸収剤に含まれる鉄粉を露出することなくフランジ面から剥離し開封することができた。
【００６９】
［比較例］
蓋体としてポリエチレンテレフタレート１２μ／アルミニウム箔７μ／ポリエチレンからなるシーラント４０μｍの層構成の酸素吸収層のない蓋体を用いた以外は実施例と同様にして、チルド食品を充填した包装体を作った。この包装体を一カ月間１０℃以下で保存後ホットウォーマーに入れて加温を行った。その結果蓋体は大きな膨らみ蓋体がフランジから剥がれる現象が見られた。
【００７０】
【発明の効果】
以上詳細に説明したように本発明の包装容器は、バリア性を有する容器本体と蓋体とからなり、蓋体は、少なくともバリア層、酸素吸収層及びシーラント層を備える積層体からなり、酸素吸収層はヘッドスペース中の酸素及びホットウォーマーによる加温中にヘッドスペース中に出てくる包装内容物中の溶存酸素を吸収して酸素が吸収された分だけヘッドスペースを小さくし、加温販売中に容器内の内圧が上昇しヘッドスペースが大きくなることによる蓋体の変形または容器本体からの剥離を防止するという利点を有する。
【００７１】
また、本発明の包装容器を用いた包装体によれば、ホットウォーマーによる加熱中に、ヘッドスペース中の窒素が膨張すると共に内容物からは残存する溶存酸素が出ることにより容器内の内圧が上昇しヘッドスペースは大きくなるが、蓋体はフラットな状態に復元するか若しくは蓋体中央部が蓋体周縁部に対して１．５ｍｍ程度膨らむ程度に少し変形した状態にとどまり商品価値を損なうような蓋体の変形、剥離を防止してホットウォーマーによる加温販売を行うことができる。
【図面の簡単な説明】
【図１】本発明の包装体の構成及び機能を説明する略図であり、（Ａ）は本発明の包装体の略側面図、（Ｂ）は蓋体で密封後蓋体が変形した状態を示す略側面図、（Ｃ）及び（Ｄ）はホットウォーマーに入れて温めた後の包装体の略側面図である。
【図２】蓋体の構成を示す断面図である。
【図３】蓋体の別の構成を示す断面図である。
【図４】本発明の包装体のフランジ付容器本体として用いるインモールドラベル成形二軸延伸ブロー容器の断面図である。
【図５】インモールドラベル成形用ラベルを示し、（Ａ）はインモールドラベル成形用ラベルの基本的構成を示す断面図、（Ｂ）はインモールドラベル成形用ラベルの第１の例を示す断面図、（Ｃ）はインモールドラベル成形用ラベルの第２の例を示す断面図であり、（Ｄ）はインモールドラベル成形用ラベルの第３の例を示す断面図、（Ｅ）はインモールドラベル成形用ラベルの第４の例を示す断面図である。
【図６】本発明の包装体のフランジ付容器本体として用いるインモールドラベル成形射出成形容器の断面図である。
【図７】本発明の包装体のフランジ付容器本体として用いる多層シートを成形した容器の断面図である。
【図８】本発明の包装体のフランジ付容器本体として用いるポリエチレンテレフタレートの二軸延伸ブロー成形容器の断面図である。
【図９】本発明の包装体のフランジ付容器本体として用いる多層射出成形容器の断面図である。
【図１０】本発明の包装体の容器本体として用いる丸型環状縁部付容器本体を蓋材と共に示す断面図である。
【図１１】本発明の包装体の容器本体として用いるフランジのない容器本体の蓋材と共に示す断面図である。
【符号の説明】
１、１ａ、１ｃ  蓋体
２          フランジ付容器本体
２ａ        フランジ
３          包装内容物
４          ヘッドスペース
５、５ａ    保護層
６          バリア層
７、７ａ    接着層
８          酸素吸収層
９          シーラント層
１０        二軸延伸ブロー成形品
１１        インモールドラベル成形用ラベル
１２        基材
１３        接着層
１４        バリア層
１５        印刷基材層
１６        印刷模様層
１７        紫外線防止層
１８        表面保護層
２０        射出成形品
２１ａ、２１ｂ  インモールドラベル成形用ラベル
３２ａ      容器内側層
３２ｂ      容器外側層
３３        バリア層
４１        ポリエチレンテレフタレート
４２        容器本体
４２ａ      丸型環状縁部
４３        容器本体
４３ａ      側壁上端部
【図１】
2004244034.tif 000003
【図２】
2004244034.tif 000004
【図３】
2004244034.tif 000005
【図４】
2004244034.tif 000006
【図５】
2004244034.tif 000007
【図６】
2004244034.tif 000008
【図７】
2004244034.tif 000009
【図８】
2004244034.tif 000010
【図９】
2004244034.tif 000011
【図１０】
2004244034.tif 000012
【図１１】
2004244034.tif 000013